ПРОКЛЕИВАЮЩАЯ КОМПОЗИЦИЯ, ЕЕ ПРИМЕНЕНИЕ И СПОСОБ ИЗГОТОВЛЕНИЯ БУМАГИ, КАРТОНА ИЛИ АНАЛОГИЧНОГО МАТЕРИАЛА

1. Проклеивающая композиция для проклеивания поверхности бумаги, картона или аналогичного материала, причем проклеивающая композиция имеет содержание сухого вещества, составляющее от 3 до 30%, и содержит:
- разложившийся неионный крахмал и
- по меньшей мере, 0,5 мас.% анионного полиакриламида, который имеет среднюю молекулярную массу (MW), составляющую более чем 500000 г/моль и менее чем 2500000 г/моль, и анионность в интервале от 4 до 35 мол.%.
2. Композиция по п. 1, отличающаяся тем, что анионный полиакриламид имеет среднюю молекулярную массу в интервале от 530000 до 2000000 г/моль, предпочтительно от 530000 до 1500000 г/моль, предпочтительнее от 650000 до 1400000 г/моль.
3. Композиция по п. 1 или 2, отличающаяся тем, что анионный полиакриламид имеет анионность в интервале от 4 до 24 мол.%, предпочтительно от 4 до 17 мол.%, предпочтительнее от 5 до 17 мол.%.
4. Композиция по п. 3, отличающаяся тем, что анионный полиакриламид имеет анионность в интервале от 7 до 15 мол.%, предпочтительно от 9 до 13 мол.%.
5. Композиция по любому из пп. 1-4, отличающаяся тем, что анионный полиакриламид представляет собой сополимер мономеров акриламида и ненасыщенной карбоновой кислоты, такой как (мет)акриловая кислота, малеиновая кислота, кротоновая кислота, итаконовая кислота или их смесь.
6. Композиция по любому из предшествующих пп. 1-5, отличающаяся тем, что композиция содержит от 0,5 до 10 мас.%, предпочтительно от 0,75 до 5 мас.%, предпочтительно от 1 до 2,5 мас.% анионного полиакриламида.
7. Композиция по любому из предшествующих пп. 1-6, отличающаяся тем, что крахмал представляет собой обработанный ферментом или термически разложившийся крахмал.
8. Композиция по любому из предшествующих пп. 1-7, отличающаяся тем, что крахмал, перед его возможным разложением, имеет содержание амилозы составляющее от 15 до 30%, предпочтительно от 20 до 30%, предпочтительнее от 24 до 30%.
9. Композиция по любому из предшествующих пп. 1-8, отличающаяся тем, что в данной композиции отсутствуют неорганические минеральные наполнители или пигменты.
10. Применение проклеивающей композиции по любому из пп. 1-9 для улучшения прочностных свойств бумаги, картона или аналогичного материала.
11. Применение по п. 10, отличающееся тем, что бумага, картон или аналогичный материал содержит повторно используемые волокна.
12. Применение по п. 10 или 11, отличающееся тем, что в качестве бумаги или картона выбирается немелованная тонкая бумага, облицовочный материал, гофрированный материал или складной коробочный картон (FBB).
13. Применение по любому из пп. 10-12, отличающееся тем, что бумага или картон имеет зольность, составляющую, по меньшей мере, 6%, предпочтительно, по меньшей мере, 12%, предпочтительнее, по меньшей мере, 15%.
14. Применение по любому из предшествующих пп. 10-13, отличающееся тем, что температура нанесения проклеивающей композиции составляет от 50 до 90°C, предпочтительно от 65 до 85°C.
15. Применение по любому из предшествующих пп. 10-14, отличающееся тем, что проклеивающая композиция наносится в количестве от 5 до 80 кг/т бумаги в пересчете на сухое вещество, предпочтительно от 10 до 50 кг/т бумаги в пересчете на сухое вещество.
16. Способ изготовления бумаги, картона или аналогичного материала, причем данный способ включает этапы, на которых:
- наносят первую упрочняющую композицию, которая содержит катионное вещество, на волокнистый материал,
- изготавливают волокнистое полотно из волокнистого материала,
- высушивают волокнистое полотно до сухости, составляющей, по меньшей мере, 60%,
- наносят на поверхность волокнистого полотна вторую упрочняющую композицию, содержащую, по меньшей мере, 0,5 мас.% анионного гидрофильного полимера, который представляет собой анионный полиакриламид, который имеет среднюю молекулярную массу (MW), составляющую более чем 500000 г/моль и менее чем 2500000 г/моль, и анионность в интервале от 4 до 35 мол.%, и крахмальный компонент, который представляет собой разложившийся неионный крахмал.
17. Способ по п. 16, отличающийся тем, что катионное вещество в первой упрочняющей композиции содержит катионный крахмал или, по меньшей мере, один катионный синтетический полимер или смесь катионного крахмала и одного или нескольких катионных синтетических полимеров.
18. Способ по п. 17, отличающийся тем, что катионный синтетический полимер выбирается из группы, которую составляют сополимеры (мет)акриламида и катионных мономеров; глиоксилированный полиакриламид; поливиниламин; N-винилформамид; сополимер акриламида и хлорида дмиаллилдиметиламмония (DADMAC); эпигалогидрин полиамидоамина и любые из их смесей.
19. Способ по п. 17 или 18, отличающийся тем, что катионный синтетический сополимер представляет собой сополимер, образующийся из более чем 20 мол.% неионных мономеров и от 3 до 30 мол.%, предпочтительно от 5 до 20 мол.%, предпочтительнее от 6 до 10 мол.% катионных мономеров.
20. Способ по пп. 17-19, отличающийся тем, что катионный синтетический полимер имеет среднюю молекулярную массу, составляющую от 200000 до 6000000 г/моль, предпочтительно от 300000 до 3000000 г/моль, предпочтительнее от 500000 до 2000000 г/моль, еще предпочтительнее от 600000 до 950000 г/моль.
21. Способ по любому из предшествующих пп. 16-20, отличающийся тем, что катионное вещество имеет плотность заряда, составляющую от 0,05 до 5 мэкв/г, предпочтительно от 0,1 до 3 мэкв/г, предпочтительнее от 0,3 до 2 мэкв/г, еще предпочтительнее от 0,5 до 1,4 мэкв/г при pH 7.
22. Способ по любому из пп. 16-21, отличающийся добавлением первой упрочняющей композиции в волокнистый материал в количестве, составляющем от 0,2 до 15 кг/т, предпочтительно от 0,4 до 9 кг на 1 т изготовленной бумаги, предпочтительнее от 1 до 5 кг на 1 т изготовленной бумаги в пересчете на сухой продукт.
23. Способ по любому из пп. 16-22, отличающийся тем, что вторая упрочняющая композиция содержит от 0,1 до 20 мас.%, предпочтительно от 0,5 до 10 мас.%, предпочтительнее от 0,7 до 4 мас.% анионного гидрофильного полимера и от 80 до 99,9 мас.%, предпочтительно от 90 до 99 мас.%, предпочтительнее от 96 до 99 мас.% крахмала.
24. Способ по п. 16, отличающийся тем, что в качестве анионного мономера выбираются ненасыщенные монокарбоновые или дикарбоновые кислоты.
25. Способ по любому из предшествующих пп. 16-24, отличающийся тем, что анионный гидрофильный полимер второй упрочняющей композиции имеет среднюю молекулярную массу, составляющую от 350000 до 950000 г/моль.
26. Способ по любому из предшествующих пп. 16-25, отличающийся тем, что анионный гидрофильный полимер второй упрочняющей композиции образуется из более чем 20 мол.% неионных мономеров и от 4 до 17 мол.% анионных мономеров.
27. Способ по любому из предшествующих пп. 16-26, отличающийся тем, что волокнистый материал содержит, по меньшей мере, от 10 до 30%, предпочтительнее от 11 до 19% неорганического минерального наполнителя, измеряемого по зольности при 525°C.
28. Способ по любому из предшествующих пп. 16-27, отличающийся тем, что волокнистый материал содержит, по меньшей мере, 20 мас.%, предпочтительно, по меньшей мере, 50 мас.% волокон, получаемых из макулатурной бумаги или картона.
29. Способ по любому из пп. 16-28, отличающийся нанесением второй упрочняющей композиции на волокнистое полотно в таком количестве, что анионный гидрофильный полимер наносится на полотно в количестве, составляющем от 0,1 до 5 кг/т, предпочтительно от 0,2 до 3 кг/т, предпочтительнее от 0,5 до 2 кг/т.